(57)【要約】【課題】ゲッタリング能力を有し、かつ、エピタキシャル欠陥の発生を抑制した半導体エピタキシャルウェーハの製造方法を提供する。【解決手段】イオン種、照射エネルギー、ドーズ量、ドーズレート、照射角度、照射時のウェーハ温度、および保護酸化膜の厚さをイオン注入条件として、少なくとも１組のイオン注入条件に基づいて、動的モンテカルロ法シミュレーションを用いて、イオン注入後に半導体ウェーハに形成されるであろう空孔または格子間元素の３次元濃度分布を計算し、該３次元濃度分布から、前記半導体ウェーハの表面での空孔または格子間元素の面内濃度分布を取得し、この面内濃度分布に基づいて、エピタキシャル層に発生する欠陥を抑制できるイオン注入条件を決定する。決定したイオン注入条件で、半導体ウェーハにイオンを注入した後、エピタキシャル層を形成する。【選択図】図１
2018148144.tif 000002
【特許請求の範囲】
【請求項１】
半導体ウェーハの表面からイオンを注入して、前記半導体ウェーハの表層部に、前記イオンの構成元素が固溶した改質層を形成する第１工程と、
前記半導体ウェーハの改質層上にエピタキシャル層を形成する第２工程と、
を有し、
前記第１工程に先立ち、
イオン種、照射エネルギー、ドーズ量、ドーズレート、照射角度、照射時のウェーハ温度、および保護酸化膜の厚さをイオン注入条件として、少なくとも１組のイオン注入条件に基づいて、動的モンテカルロ法シミュレーションを用いて、イオン注入後に前記半導体ウェーハに形成される空孔または格子間元素の３次元濃度分布を計算し、該３次元濃度分布から、前記半導体ウェーハの表面での空孔または格子間元素の面内濃度分布を取得する工程と、
前記面内濃度分布に基づいて、前記エピタキシャル層に発生する欠陥を抑制できるイオン注入条件を決定する工程と、
を行い、決定した前記イオン注入条件で前記第１工程を行うことを特徴とする半導体エピタキシャルウェーハの製造方法。
【請求項２】
前記決定工程では、取得した前記面内濃度分布において、空孔または格子間元素の濃度が2.0×1022atoms/cm3以上となる領域の面積率が20％以下となるイオン注入条件を決定する、請求項１に記載の半導体エピタキシャルウェーハの製造方法。
【請求項３】
前記第１工程で注入するイオンがクラスターイオンである、請求項１または２に記載の半導体エピタキシャルウェーハの製造方法。
【請求項４】
半導体ウェーハの表面からイオンを注入して、前記半導体ウェーハの表層部に、前記イオンの構成元素が固溶した改質層を形成する第１工程と、
前記半導体ウェーハの改質層上にエピタキシャル層を形成する第２工程と、
により半導体エピタキシャルウェーハを製造するに際し、
前記第１工程でのイオン種、照射エネルギー、ドーズ量、ドーズレート、照射角度、照射時のウェーハ温度、および保護酸化膜の厚さに基づいて、動的モンテカルロ法シミュレーションを用いて、イオン注入後に前記半導体ウェーハに形成される空孔または格子間元素の３次元濃度分布を計算し、
該３次元濃度分布から、前記半導体ウェーハの表面での空孔または格子間元素の面内濃度分布を取得し、
前記面内濃度分布に基づいて、前記エピタキシャル層に発生する欠陥の有無または密度を予測することを特徴とする半導体エピタキシャルウェーハの品質予測方法。
【請求項５】
取得した前記面内濃度分布において、空孔または格子間元素の濃度が2.0×1022atoms/cm3以上となる領域の面積率が20％以下であれば、前記エピタキシャル層に発生する欠陥の密度が0.02個/cm2以下となると予測する、請求項４に記載の半導体エピタキシャルウェーハの品質予測方法。
【請求項６】
前記第１工程で注入するイオンがクラスターイオンである、請求項４または５に記載の半導体エピタキシャルウェーハの品質予測方法。
【請求項７】
半導体ウェーハの表面からイオンを注入して、前記半導体ウェーハの表層部に、前記イオンの構成元素が固溶した改質層を形成する第１工程と、
前記半導体ウェーハの改質層上にエピタキシャル層を形成する第２工程と、
前記第１工程でのイオン種、照射エネルギー、ドーズ量、ドーズレート、照射角度、照射時のウェーハ温度、および保護酸化膜の厚さに基づいて、動的モンテカルロ法シミュレーションを用いて、イオン注入後に前記半導体ウェーハに形成される空孔または格子間元素の３次元濃度分布を計算し、該３次元濃度分布から、前記半導体ウェーハの表面での空孔または格子間元素の面内濃度分布を取得する工程と、
前記面内濃度分布に基づいて、前記エピタキシャル層の品質を評価する工程と、
を有することを特徴とする半導体エピタキシャルウェーハの品質評価方法。
【請求項８】
取得した前記面内濃度分布において、空孔または格子間元素の濃度が2.0×1022atoms/cm3以上となる領域の面積率が20％以下であれば、前記エピタキシャル層の品質に関して合格と評価する、請求項７に記載の半導体エピタキシャルウェーハの品質評価方法。
【請求項９】
前記第１工程で注入するイオンがクラスターイオンである、請求項７または８に記載の半導体エピタキシャルウェーハの品質評価方法。
【請求項１０】
半導体ウェーハと、前記半導体ウェーハの表層部に形成された、前記半導体ウェーハ中に注入されたイオンの元素が固溶してなる改質層と、該改質層上のエピタキシャル層と、を有し、
前記半導体ウェーハの表面において、空孔または格子間元素の濃度が2.0×1022atoms/cm3以上となる領域の面積率が20％以下であり、
前記エピタキシャル層に発生した欠陥の密度が0.02個/cm2以下であることを特徴とする半導体エピタキシャルウェーハ。
【請求項１１】
請求項１〜３のいずれか一項に記載の製造方法で製造された半導体エピタキシャルウェーハまたは請求項１０に記載の半導体エピタキシャルウェーハの、前記エピタキシャル層に、固体撮像素子を形成することを特徴とする固体撮像素子の製造方法。
【発明の詳細な説明】
【技術分野】
【０００１】
本発明は、半導体エピタキシャルウェーハの製造方法、品質予測方法および品質評価方法に関する。
【背景技術】
【０００２】
半導体デバイスの特性を劣化させる要因として、金属汚染が挙げられる。例えば、裏面照射型固体撮像素子では、この素子の基板となる半導体エピタキシャルウェーハに混入した金属は、固体撮像素子の暗電流を増加させる要因となり、白傷欠陥と呼ばれる欠陥を生じさせる。裏面照射型固体撮像素子は、配線層などをセンサー部よりも下層に配置することで、外からの光をセンサーに直接取り込み、暗所などでもより鮮明な画像や動画を撮影することができるため、近年、デジタルビデオカメラやスマートフォンなどの携帯電話に広く用いられている。そのため、白傷欠陥を極力減らすことが望まれている。
【０００３】
ウェーハへの金属の混入は、主に半導体エピタキシャルウェーハの製造工程および固体撮像素子の製造工程（デバイス製造工程）において生じる。前者の半導体エピタキシャルウェーハの製造工程における金属汚染は、エピタキシャル成長炉の構成材からの重金属パーティクルによるもの、あるいは、エピタキシャル成長時の炉内ガスとして塩素系ガスを用いるために、その配管材料が金属腐食して発生する重金属パーティクルによるものなどが考えられる。近年、これら金属汚染は、エピタキシャル成長炉の構成材を耐腐食性に優れた材料に交換するなどにより、ある程度は改善されてきているが、十分ではない。一方、後者の固体撮像素子の製造工程においては、イオン注入、拡散および酸化熱処理などの各処理中で、半導体基板の重金属汚染が懸念される。
【０００４】
このような重金属汚染を抑制するために、重金属を捕獲するためのゲッタリングサイトを半導体ウェーハ中に形成する技術がある。その方法の一つとして、半導体ウェーハ中にイオンを注入し、その後エピタキシャル層を形成する方法が知られている。この方法では、イオン注入領域がゲッタリングサイトとして機能する。
【０００５】
特許文献１には、半導体ウェーハの表面にクラスターイオンを照射して、該半導体ウェーハの表層部に、前記クラスターイオンの構成元素が固溶した改質層を形成する第１工程と、前記半導体ウェーハの改質層上にエピタキシャル層を形成する第２工程と、を有する半導体エピタキシャルウェーハの製造方法が記載されている。
【先行技術文献】
【特許文献】
【０００６】
【特許文献１】国際公開第２０１２／１５７１６２号
【発明の概要】
【発明が解決しようとする課題】
【０００７】
イオン注入により形成された改質層のゲッタリング能力をより高くするには、例えば特許文献１であればクラスターイオンのドーズ量を多くすることが有効である。しかしながら、ドーズ量を多くしすぎると、その後に形成するエピタキシャル層にエピタキシャル欠陥が多数発生してしまう。特許文献１では、ゲッタリング能力の向上にのみ着目しており、エピタキシャル欠陥の発生を抑制することは考慮されておらず、この点において改善の余地があった。
【０００８】
また、本発明者らは、以下のような新たな技術的課題を認識した。すなわち、エピタキシャル欠陥の発生に影響するイオン注入条件はドーズ量のみではなく、イオン種、照射エネルギー、ビーム電流値等の条件もエピタキシャル欠陥の発生に影響することが判明した。そのため、エピタキシャル欠陥の発生を抑制できるイオン注入条件を、何らの指針もなく試行錯誤して決めるのではなく、事前に予測または決定する方法を開発する必要があるとの認識に至った。
【０００９】
そこで本発明は、上記課題に鑑み、ゲッタリング能力を有し、かつ、エピタキシャル欠陥の発生を抑制した半導体エピタキシャルウェーハの製造方法を提供することを目的とする。さらに本発明は、半導体エピタキシャルウェーハのエピタキシャル層の品質を予測する方法、および、半導体エピタキシャルウェーハのエピタキシャル層の品質を評価する方法を提供することを目的とする。
【課題を解決するための手段】
【００１０】
上記課題を解決すべく本発明者らが鋭意検討したところ、以下の知見を得た。
【００１１】
種々のイオン注入条件で半導体ウェーハにイオンを注入し、その後エピタキシャル層を形成して、エピタキシャル欠陥の密度を測定する実験を行った。また、それぞれのイオン注入条件をパラメータとして、動的モンテカルロ法シミュレーションを用いて、イオン注入後に半導体ウェーハに形成されるであろう空孔濃度の３次元濃度分布を計算し、この３次元濃度分布から、半導体ウェーハの表面での空孔の面内濃度分布を取得した。すると、このようにして取得した空孔の面内濃度分布と、実際に測定されたエピタキシャル欠陥の密度とに相関があることが見出された。
【００１２】
具体的には、シミュレーションに用いたイオン注入条件であるイオン種、照射エネルギー、ドーズ量、ドーズレート（ビーム電流値に相当するパラメータ）、照射角度、照射時のウェーハ温度、および保護酸化膜の厚さの各々の値がいくつであろうと、取得した面内濃度分布において、空孔濃度が2.0×1022atoms/cm3以上となる領域の面積率と、実測されたエピタキシャル欠陥の密度とに相関があった。そして、上記面積率が20％以下となる場合に、エピタキシャル欠陥の密度を0.02個/cm2以下という低いレベルに抑えることができることがわかった。
【００１３】
上記知見に基づき完成した本発明の要旨構成は以下のとおりである。
（１）半導体ウェーハの表面からイオンを注入して、前記半導体ウェーハの表層部に、前記イオンの構成元素が固溶した改質層を形成する第１工程と、
前記半導体ウェーハの改質層上にエピタキシャル層を形成する第２工程と、
を有し、
前記第１工程に先立ち、
イオン種、照射エネルギー、ドーズ量、ドーズレート、照射角度、照射時のウェーハ温度、および保護酸化膜の厚さをイオン注入条件として、少なくとも１組のイオン注入条件に基づいて、動的モンテカルロ法シミュレーションを用いて、イオン注入後に前記半導体ウェーハに形成される空孔または格子間元素の３次元濃度分布を計算し、該３次元濃度分布から、前記半導体ウェーハの表面での空孔または格子間元素の面内濃度分布を取得する工程と、
前記面内濃度分布に基づいて、前記エピタキシャル層に発生する欠陥を抑制できるイオン注入条件を決定する工程と、
を行い、決定した前記イオン注入条件で前記第１工程を行うことを特徴とする半導体エピタキシャルウェーハの製造方法。
【００１４】
（２）前記決定工程では、取得した前記面内濃度分布において、空孔または格子間元素の濃度が2.0×1022atoms/cm3以上となる領域の面積率が20％以下となるイオン注入条件を決定する、上記（１）に記載の半導体エピタキシャルウェーハの製造方法。
【００１５】
（３）前記第１工程で注入するイオンがクラスターイオンである、上記（１）または（２）に記載の半導体エピタキシャルウェーハの製造方法。
【００１６】
（４）半導体ウェーハの表面からイオンを注入して、前記半導体ウェーハの表層部に、前記イオンの構成元素が固溶した改質層を形成する第１工程と、
前記半導体ウェーハの改質層上にエピタキシャル層を形成する第２工程と、
により半導体エピタキシャルウェーハを製造するに際し、
前記第１工程でのイオン種、照射エネルギー、ドーズ量、ドーズレート、照射角度、照射時のウェーハ温度、および保護酸化膜の厚さに基づいて、動的モンテカルロ法シミュレーションを用いて、イオン注入後に前記半導体ウェーハに形成される空孔または格子間元素の３次元濃度分布を計算し、
該３次元濃度分布から、前記半導体ウェーハの表面での空孔または格子間元素の面内濃度分布を取得し、
前記面内濃度分布に基づいて、前記エピタキシャル層に発生する欠陥の有無または密度を予測することを特徴とする半導体エピタキシャルウェーハの品質予測方法。
【００１７】
（５）取得した前記面内濃度分布において、空孔または格子間元素の濃度が2.0×1022atoms/cm3以上となる領域の面積率が20％以下であれば、前記エピタキシャル層に発生する欠陥の密度が0.02個/cm2以下となると予測する、上記（４）に記載の半導体エピタキシャルウェーハの品質予測方法。
【００１８】
（６）前記第１工程で注入するイオンがクラスターイオンである、上記（４）または（５）に記載の半導体エピタキシャルウェーハの品質予測方法。
【００１９】
（７）半導体ウェーハの表面からイオンを注入して、前記半導体ウェーハの表層部に、前記イオンの構成元素が固溶した改質層を形成する第１工程と、
前記半導体ウェーハの改質層上にエピタキシャル層を形成する第２工程と、
前記第１工程でのイオン種、照射エネルギー、ドーズ量、ドーズレート、照射角度、照射時のウェーハ温度、および保護酸化膜の厚さに基づいて、動的モンテカルロ法シミュレーションを用いて、イオン注入後に前記半導体ウェーハに形成される空孔または格子間元素の３次元濃度分布を計算し、該３次元濃度分布から、前記半導体ウェーハの表面での空孔または格子間元素の面内濃度分布を取得する工程と、
前記面内濃度分布に基づいて、前記エピタキシャル層の品質を評価する工程と、
を有することを特徴とする半導体エピタキシャルウェーハの品質評価方法。
【００２０】
（８）取得した前記面内濃度分布において、空孔または格子間元素の濃度が2.0×1022atoms/cm3以上となる領域の面積率が20％以下であれば、前記エピタキシャル層の品質に関して合格と評価する、上記（７）に記載の半導体エピタキシャルウェーハの品質評価方法。
【００２１】
（９）前記第１工程で注入するイオンがクラスターイオンである、上記（７）または（８）に記載の半導体エピタキシャルウェーハの品質評価方法。
【００２２】
（１０）半導体ウェーハと、前記半導体ウェーハの表層部に形成された、前記半導体ウェーハ中に注入されたイオンの元素が固溶してなる改質層と、該改質層上のエピタキシャル層と、を有し、
前記半導体ウェーハの表面において、空孔または格子間元素の濃度が2.0×1022atoms/cm3以上となる領域の面積率が20％以下であり、
前記エピタキシャル層に発生した欠陥の密度が0.02個/cm2以下であることを特徴とする半導体エピタキシャルウェーハ。
【００２３】
（１１）上記（１）〜（３）のいずれか一項に記載の製造方法で製造された半導体エピタキシャルウェーハまたは上記（１０）に記載の半導体エピタキシャルウェーハの、前記エピタキシャル層に、固体撮像素子を形成することを特徴とする固体撮像素子の製造方法。
【発明の効果】
【００２４】
本発明の半導体エピタキシャルウェーハの製造方法によれば、ゲッタリング能力を有し、かつ、エピタキシャル欠陥の発生を抑制した半導体エピタキシャルウェーハを得ることができる。また、本発明の半導体エピタキシャルウェーハの品質予測方法および品質評価方法によれば、エピタキシャル層の品質を予測および評価することができる。
【図面の簡単な説明】
【００２５】
【図１】（Ａ）〜（Ｄ）の下段は、各々実験例１〜４における動的モンテカルロ法により計算した３次元空孔濃度分布であり、（Ａ）〜（Ｄ）の上段は、各々実験例１〜４におけるエピタキシャル欠陥マップである。
【図２】実験例１〜１８に基づく、動的モンテカルロ法を用いて計算したシリコンウェーハ表面での空孔濃度分布における空孔濃度が2.0×1022atoms/cm3以上となる領域の面積率と、エピタキシャル欠陥の密度との関係を示すグラフである。
【発明を実施するための形態】
【００２６】
まず、本発明を完成させるに至った実験を説明する。
【００２７】
（実験例１）
ＣＺ単結晶シリコンインゴットから得たｎ型シリコンウェーハ（直径：300ｍｍ、厚さ：725μｍ、ドーパント：リン、ドーパント濃度：5.0×1014atoms/cm2）を用意した。次に、クラスターイオン発生装置（日新イオン機器社製、型番：CLARIS）を用いて、シクロヘキサンよりＣ３Ｈ５クラスターを生成して、炭素のドーズ量を1.0×1015atoms/cm2として、シリコンウェーハの表面に照射し、改質層を形成した。照射エネルギーは80keV、ビーム電流値は800μＡ、照射角度は０度、照射時のウェーハ温度は25℃、保護酸化膜の厚さは0.001μｍ（自然酸化膜）とした。
【００２８】
ＳＩＭＳ測定により炭素および水素の濃度プロファイルを測定した。シリコンウェーハ表面から200ｎｍの範囲において、急峻なピークが確認されたことから、改質層が特定できた。
【００２９】
イオン注入時のイオン種（炭素数３、水素数５）、照射エネルギー、炭素のドーズ量、ドーズレート（ビーム電流値に相当するパラメータ）、照射角度、照射時のウェーハ温度、および保護酸化膜の厚さをパラメータとして、動的モンテカルロ（Kinetic Monte Carlo：ＫＭＣ）法シミュレーションの計算が可能なTCADシミュレータSentaurus Process（日本シノプシス合同会社製）を用いて、３次元空孔濃度分布を計算した。結果を図１（Ａ）下段に示す。この３次元空孔濃度分布の表面は、シリコンウェーハの表面（改質層の表面）となる。図１（Ａ）では、空孔濃度が小さい方から順に、青／水色／緑／黒線／緑／黄色／赤で表示しており、緑で表示した領域内の黒線が、空孔濃度2.0×1022atoms/cm3のラインとなる。図１（Ｂ）〜（Ｄ）も同様である。図１（Ａ）より、このシリコンウェーハの表面での面内空孔濃度分布において、空孔濃度が2.0×1022atoms/cm3以上となる領域の面積率は、0％であった。
【００３０】
その後、シリコンウェーハを枚葉式エピタキシャル成長装置（アプライドマテリアルズ社製）内に搬送し、装置内で1120℃の温度で30秒の水素ベーク処理を施した後、水素をキャリアガス、トリクロロシランをソースガスとして1150℃でＣＶＤ法により、シリコンウェーハの改質層上にシリコンエピタキシャル層（厚さ：5μｍ、ドーパント：リン、ドーパント濃度：1.0×1015atoms/cm3）をエピタキシャル成長させ、シリコンエピタキシャルウェーハを得た。
【００３１】
エピタキシャルシリコンウェーハのシリコンエピタキシャル層の表面をSurfscan  SP1（KLA−Tencor社製）にてNormalモードにて測定を行い、90ｎｍ以上のLPDとしてカウントされるもののうち、LPD-Nとしてカウントされるものをエピタキシャル欠陥と定義した。ウェーハ上のエピタキシャル欠陥マップを図１（Ａ）上段に示す。
【００３２】
このように、シリコンウェーハの表面での面内空孔濃度分布において、空孔濃度が2.0×1022atoms/cm3以上となる領域の面積率が0％の場合、エピタキシャル欠陥は発生しなかった。
【００３３】
（実験例２）
炭素のドーズ量を2.0×1015atoms/cm2とした以外は実験例１と同様の実験を行った。図１（Ｂ）下段に、３次元空孔濃度を示す。このシリコンウェーハの表面での面内空孔濃度分布において、空孔濃度が2.0×1022atoms/cm3以上となる領域の面積率は、25％であった。図１（Ｂ）上段に示すエピタキシャル欠陥マップから、エピタキシャル欠陥の密度は0.0241個/cm2であった。
【００３４】
（実験例３）
炭素のドーズ量を5.0×1015atoms/cm2とした以外は実験例１と同様の実験を行った。図１（Ｃ）下段に、３次元空孔濃度を示す。このシリコンウェーハの表面での面内空孔濃度分布において、空孔濃度が2.0×1022atoms/cm3以上となる領域の面積率は、90％であった。図１（Ｃ）上段に示すエピタキシャル欠陥マップから、エピタキシャル欠陥の密度は0.1150個/cm2であった。
【００３５】
（実験例４）
炭素のドーズ量を1.0×1016atoms/cm2とした以外は実験例１と同様の実験を行った。図１（Ｄ）下段に、３次元空孔濃度分布を示す。このシリコンウェーハの表面での面内空孔濃度分布において、空孔濃度が2.0×1022atoms/cm3以上となる領域の面積率は、100％であった。図１（Ｄ）上段に示すエピタキシャル欠陥マップから、エピタキシャル欠陥の密度は0.1410個/cm2であった。
【００３６】
（実験例５〜１８）
イオン種、照射エネルギー、炭素のドーズ量、ビーム電流値、照射角度、照射時のウェーハ温度、および保護酸化膜の厚さを表１に示すものとして、実験例１と同様の実験を行った。ＫＭＣ法シミュレーションを用いて計算したシリコンウェーハ表面での空孔濃度分布における空孔濃度が2.0×1022atoms/cm3以上となる領域の面積率と、実測したエピタキシャル欠陥の密度も合わせて表１に示す。なお、表１には先の実験例１〜４の情報も記載した。また図２に、実験例１〜１８に基づく、空孔濃度が2.0×1022atoms/cm3以上となる領域の面積率とエピタキシャル欠陥の密度との関係を示す。
【００３７】
【表１】
2018148144.tif 000003
【００３８】
表１および図２から明らかなように、ＫＭＣ法を用いて計算したシリコンウェーハ表面での空孔濃度分布における空孔濃度が2.0×1022atoms/cm3以上となる領域の面積率と、実測されたエピタキシャル欠陥の密度とには相関があった。そして、面積率が20％以下となる場合に、エピタキシャル欠陥の密度を0.02個/cm2以下という低いレベルに抑えることができた。
【００３９】
（半導体エピタキシャルウェーハの製造方法）
以上の実験結果に基づき、本発明の一実施形態による半導体エピタキシャルウェーハの製造方法を説明する。本発明の一実施形態による半導体エピタキシャルウェーハの製造方法は、半導体ウェーハの表面からイオンを注入して、前記半導体ウェーハの表層部に、前記イオンの構成元素が固溶した改質層を形成する第１工程と、前記半導体ウェーハの改質層上にエピタキシャル層を形成する第２工程と、を有する。エピタキシャル層は、裏面照射型固体撮像素子等の半導体素子を製造するためのデバイス層となる。
【００４０】
半導体ウェーハとしては、例えばシリコン、化合物半導体（ＧａＡｓ、ＧａＮ、ＳｉＣ）からなり、表面にエピタキシャル層を有しないバルクの単結晶ウェーハが挙げられるが、裏面照射型固体撮像素子を製造する場合、一般的にはバルクの単結晶シリコンウェーハを用いる。また、半導体ウェーハは、チョクラルスキ法（ＣＺ法）や浮遊帯域溶融法（ＦＺ法）により育成された単結晶シリコンインゴットをワイヤーソー等でスライスしたものを使用することができる。また、より高いゲッタリング能力を得るために、半導体ウェーハに炭素および／または窒素を添加してもよい。さらに、半導体ウェーハに任意のドーパントを所定濃度添加して、いわゆるｎ＋型もしくはｐ＋型、またはｎ−型もしくはｐ−型の基板としてもよい。
【００４１】
また、半導体ウェーハとしては、バルク半導体ウェーハ表面に半導体エピタキシャル層が形成されたエピタキシャル半導体ウェーハを用いてもよい。例えば、バルクの単結晶シリコンウェーハの表面にシリコンエピタキシャル層が形成されたエピタキシャルシリコンウェーハである。シリコンエピタキシャル層は、ＣＶＤ法により一般的な条件で形成することができる。エピタキシャル層は、厚さが０．１〜１０μｍの範囲内とすることが好ましく、０．２〜５μｍの範囲内とすることがより好ましい。
【００４２】
注入するイオンは、モノマーイオンでもクラスターイオンであってもよい。イオン注入の結果形成された改質層が、ゲッタリング層として機能する。ここで、「クラスターイオン」とは、原子または分子が複数集合して塊となったクラスターに正電荷または負電荷を与え、イオン化したものを意味する。クラスターは、複数（通常２〜２０００個程度）の原子または分子が互いに結合した塊状の集団である。より高いゲッタリング能力を得る観点からは、クラスターイオンを注入することが好ましい。モノマーイオンの発生装置またはクラスターイオンの発生装置も、従来の装置を用いることができる。
【００４３】
改質層上に形成するエピタキシャル層としては、シリコンエピタキシャル層が挙げられ、一般的な条件により形成することができる。例えば、水素をキャリアガスとして、ジクロロシラン、トリクロロシランなどのソースガスをチャンバー内に導入し、使用するソースガスによっても成長温度は異なるが、概ね１０００〜１２００℃の範囲の温度でＣＶＤ法により半導体ウェーハ１０上にエピタキシャル成長させることができる。エピタキシャル層は、厚さが１〜１５μｍの範囲内とすることが好ましい。１μｍ未満の場合、半導体ウェーハからのドーパントの外方拡散によりエピタキシャル層の抵抗率が変化してしまう可能性があり、また、１５μｍ超えの場合、固体撮像素子の分光感度特性に影響が生じるおそれがあるからである。
【００４４】
ここで本実施形態の特徴は、前記第１工程に先立ち、エピタキシャル欠陥の発生を抑制できるイオン注入条件を決定する方法にある。既述の実験例のうち、空孔濃度が2.0×1022atoms/cm3以上となる領域の面積率が20％以下となった実験例のイオン注入条件そのものを採用すれば、エピタキシャル欠陥を抑制できることは確実である。しかし、これでは汎用性がなく、これら以外にもどのようなイオン注入条件であれば、エピタキシャル欠陥を抑制できるのかを予測し、決定することが重要である。
【００４５】
上記実験結果によれば、ＫＭＣ法を用いて計算したシリコンウェーハ表面での空孔濃度分布における空孔濃度が2.0×1022atoms/cm3以上となる領域の面積率と、実測されたエピタキシャル欠陥の密度とには相関があった。そこで、イオン種、照射エネルギー、ドーズ量、ドーズレート（ビーム電流値に相当するパラメータ）、照射角度、照射時のウェーハ温度、および保護酸化膜の厚さをイオン注入条件として、少なくとも１組のイオン注入条件に基づいて、ＫＣＭ法シミュレーションを用いて、イオン注入後に半導体ウェーハに形成されるであろう空孔３次元濃度分布を計算し、この３次元濃度分布から、半導体ウェーハの表面での空孔の面内濃度分布を取得する工程と、その計算結果から、エピタキシャル層に発生する欠陥を抑制できるイオン注入条件を決定する決定する工程とを行い、決定したイオン注入条件で第１工程を行う。これにより、エピタキシャル欠陥の発生を抑制できる。
【００４６】
具体的には、取得した面内濃度分布において、空孔濃度が2.0×1022atoms/cm3以上となる領域の面積率が20％以下となるようにイオン注入条件を決定することが好ましい。これにより、エピタキシャル欠陥の密度を0.02個/cm2以下という低いレベルに抑えることができる。
【００４７】
例えば、任意の１組のイオン注入条件（パラメータセット）についてＫＭＣ法を用いて３次元空孔濃度分布を計算し、シリコンウェーハ表面での空孔濃度分布を取得した際に、空孔濃度が2.0×1022atoms/cm3以上となる領域の面積率が20％以下であれば、そのイオン注入条件を採用することができる。
【００４８】
あるいは、任意の複数組のイオン注入条件（パラメータセット）についてＫＭＣ法を用いて３次元空孔濃度分布を順次計算し、各３次元空孔濃度分布から取得したシリコンウェーハ表面での空孔濃度分布において、空孔濃度が2.0×1022atoms/cm3以上となる領域の面積率が20％以下となるイオン注入条件が発見できた段階で、そのイオン注入条件を採用してもよい。
【００４９】
あるいは、任意の複数組のイオン注入条件（パラメータセット）についてＫＭＣ法を用いて３次元空孔濃度分布を計算し、各３次元空孔濃度分布からシリコンウェーハ表面での空孔濃度分布を取得して、その中から、シリコンウェーハ表面での空孔濃度分布において、空孔濃度が2.0×1022atoms/cm3以上となる領域の面積率が20％以下となるイオン注入条件を１つ選択して、採用してもよい。
【００５０】
ＫＭＣ法による空孔濃度分布の計算では、上記の７種類のパラメータを１組のパラメータセットとして用いることが必須となる。イオン種については、元素の種類と数を入力する。ドーズレートは、イオン照射装置における照射条件としてのビーム電流に相当するパラメータであり、本発明においてＫＭＣ法による空孔濃度分布の計算の際に入力する。ドーズレートとは、一秒間に単位面積当たりに衝突するイオンの個数を意味する。イオン照射装置においては、ドーズレートに対応する照射条件として、イオンが衝突した際に基板との電荷の受け渡しによって生じる電流を測定したビーム電流値と呼ばれる指標があるが、ＫＭＣ法の計算で用いるパラメータはドーズレートである。
【００５１】
上記実験例において、ＫＭＣ法による空孔濃度分布の計算は、M. Jaraiz, “Atomic Scale Simulations of Arsenic Ion Implantation and Annealing in Silicon”Mater. Res.Soc. Symp. Proc. 54, 532 (1998).に記載のモデルによるイオン注入のＫＭＣ法シミュレーションにより、既述のプログラムで行った。なお、本実施形態では、モンテカルロ法（Monte Carlo：ＭＣ）法ではなく、ＫＭＣ法を用いることが必要である。これにより、空孔の３次元濃度分布を計算することができる。
【００５２】
複数組のイオン注入条件について計算をして、空孔濃度が2.0×1022atoms/cm3以上となる領域の面積率が20％以下となるイオン注入条件を探索する場合、７種類のパラメータの全てを変数として行ってもよいし、そのうちの一部のパラメータを定数として行ってもよい。イオン注入装置のセッティングの制約等を考慮すると、７種類のパラメータのうち、ドーズレート（ビーム電流値に相当するパラメータ）、照射角度、照射時のウェーハ温度、および保護酸化膜の厚さは比較的固定しやすい。そこで、これら４種類のパラメータとしては定数を入力し、残りのイオン種、照射エネルギー、およびドーズ量のパラメータとしては変数を入力して、複数組のイオン注入条件についてＫＭＣ法を用いて３次元空孔濃度分布を計算してもよい。このようにすれば、空孔濃度が2.0×1022atoms/cm3以上となる領域の面積率が20％以下となるイオン注入条件の探索が容易になる。もちろん、定数を入力するパラメータ（固定するパラメータ）と変数を入力するパラメータの種類と数は、上記に限定されない。
【００５３】
なお、空孔濃度と格子間元素濃度とは一対一に対応する。１つの空孔が発生すると、１つの格子間元素が発生することになるからである。そのため、３次元空孔濃度分布に替えて、格子間元素の３次元濃度分布を計算し、この３次元濃度分布から、半導体ウェーハの表面での格子間元素の面内濃度分布を取得してもよい。
【００５４】
第１工程でのイオン注入条件は上記のようにして決定されるが、概ね以下に示す範囲となる。
【００５５】
まず、照射する元素はゲッタリングに寄与する元素であれば特に限定されず、炭素、ホウ素、リン、砒素などを挙げることができる。しかし、より高いゲッタリング能力を得る観点から、クラスターイオンが、構成元素として炭素を含むことが好ましい。その他、水素、酸素、フッ素等を含んでもよい。
【００５６】
また、照射元素としては炭素を含む２種以上の元素がより好ましい。特に、炭素に加えて、ホウ素、リン、砒素およびアンチモンからなる群より選択された１または２以上のドーパント元素を照射することが好ましい。固溶する元素の種類により効率的にゲッタリング可能な金属の種類が異なるため、２種以上の元素を固溶させることにより、より幅広い金属汚染に対応できるからである。例えば、炭素の場合、ニッケルを効率的にゲッタリングすることができ、ホウ素の場合、銅、鉄を効率的にゲッタリングすることができる。
【００５７】
イオン化させる化合物も特に限定されないが、イオン化が可能な炭素源化合物としては、エタン、メタン、二酸化炭素（ＣＯ２）などを用いることができ、イオン化が可能なホウ素源化合物としては、ジボラン、デカボラン（Ｂ１０Ｈ１４）などを用いることができる。例えば、ジベンジルとデカボランを混合したガスを材料ガスとした場合、炭素、ホウ素および水素が集合した水素化合物クラスターを生成することができる。また、シクロヘキサン（Ｃ６Ｈ１２）を材料ガスとすれば、炭素および水素からなるクラスターイオンを生成することができる。炭素源化合物としては特に、ピレン(Ｃ１６Ｈ１０)、ジベンジル（Ｃ１４Ｈ１４）などより生成したクラスターＣｎＨｍ（３≦ｎ≦１６，３≦ｍ≦１０）を用いることが好ましい。小サイズのクラスターイオンビームを制御し易いためである。
【００５８】
イオン化させる化合物としては、炭素および上記ドーパント元素の両方を含む化合物とすることも好ましい。このような化合物をクラスターイオンとして照射すれば、１回の照射で炭素およびドーパント元素の両方を固溶させることができるからである。
【００５９】
クラスターイオンを注入する場合、クラスターサイズは２〜１００個、好ましくは６０個以下、より好ましくは５０個以下で適宜設定することができ、上記実験例においては、クラスターサイズ８個のＣ３Ｈ５と、クラスターサイズ１０個のＣ５Ｈ５を用いた。
【００６０】
照射エネルギーは、モノマーイオンを注入する場合も、クラスターイオンを注入する場合も、5〜200keVの範囲内とすることが一般的である。
【００６１】
イオンのドーズ量は、イオン注入時間を制御することにより調整することができ、一般的には1.0×1013〜5.0×1015atoms/cm2の範囲内とする。上記実験例のように、注入するイオンが炭素と水素のみの場合、３次元空孔濃度分布の計算に用いるドーズは、炭素のドーズ量とする。このように、本実施形態における計算では、水素以外の元素のドーズ量を用いる。水素のドーズ量を考慮しない理由は、空孔の形成において、水素により形成される空孔濃度よりも炭素や水素以外の元素により形成される空孔濃度の方が２桁以上大きく、水素のドーズ量よりも炭素や水素以外元素のドーズ量の方が空孔の形成に支配的なためである。
【００６２】
ビーム電流値は、一般的に100μＡ〜3000μＡの範囲内とする。この範囲に対応するドーズレートは、1.0×1012〜5.0×1014である。また、イオンのウェーハ表面に対する照射角度は、-7.0〜7.0度の範囲内とするのが一般的である。
【００６３】
照射時のウェーハ温度は、常温とすることができる。また、２５℃より低くすることによって、より好ましくは０℃以下とすることによって、より高いゲッタリング能力を得ることができる。照射時のウェーハ温度は、−２００℃以上が好ましく、−１２０℃以上がより好ましい。
【００６４】
イオン注入前に半導体ウェーハの表面に保護酸化膜を形成してもよく、その厚さは特に限定されないが0〜0.025μｍとすることができる。保護酸化膜を意図的に形成しない場合には、自然酸化膜を想定して0.001μｍの値を入力して、ＫＭＣ法による計算を行うこととする。
【００６５】
（半導体エピタキシャルウェーハの品質予測方法）
上記実験結果によれば、前記第１工程および第２工程によって半導体エピタキシャルウェーハを製造するに際し、その品質を予測することもできることがわかる。
【００６６】
本実施形態の半導体エピタキシャルウェーハの品質予測方法は、前記第１工程での既述の７種類の条件に基づいて、ＫＣＭ法シミュレーションを用いて、イオン注入後に半導体ウェーハに形成されるであろう空孔または格子間元素の３次元濃度分布を計算し、この３次元濃度分布から、半導体ウェーハの表面での空孔または格子間元素の面内濃度分布を取得し、この面内濃度分布に基づいて、エピタキシャル層に発生する欠陥の有無または密度を予測することを特徴とする。
【００６７】
例えば、取得した面内濃度分布において、空孔または格子間元素の濃度が2.0×1022atoms/cm3以上となる領域の面積率が20％以下であれば、エピタキシャル層に発生する欠陥の密度が0.02個/cm2以下となると予測することができる。
【００６８】
（半導体エピタキシャルウェーハの品質評価方法）
また、上記実験結果によれば、前記第１工程および第２工程によって製造された半導体エピタキシャルウェーハの品質を評価することもできることがわかる。
【００６９】
本実施形態の半導体エピタキシャルウェーハの品質評価方法は、第１工程での既述の７種類の条件に基づいて、ＫＣＭ法シミュレーションを用いて、イオン注入後に半導体ウェーハに形成されたであろう空孔または格子間元素の３次元濃度分布を計算し、この３次元濃度分布から、半導体ウェーハの表面での空孔または格子間元素の面内濃度分布を取得する工程と、この面内濃度分布に基づいて、前記エピタキシャル層の品質を評価する工程と、を有することを特徴とする。
【００７０】
例えば、取得した面内濃度分布において、空孔または格子間元素の濃度が2.0×1022atoms/cm3以上となる領域の面積率が20％以下であれば、エピタキシャル層の品質に関して合格と評価することができる。
【００７１】
（半導体エピタキシャルウェーハ）
本実施形態の半導体エピタキシャルウェーハには、上記製造方法によって得られ、半導体ウェーハと、前記半導体ウェーハの表層部に形成された、前記半導体ウェーハ中に注入されたイオンの元素が固溶してなる改質層と、該改質層上のエピタキシャル層と、を有する。
【００７２】
そして、前記半導体ウェーハの表面において、空孔または格子間元素の濃度が2.0×1022atoms/cm3以上となる領域の面積率が20％以下であり、前記エピタキシャル層に発生した欠陥の密度が0.02個/cm2以下であることを特徴とする。
【００７３】
本実施形態のエピタキシャルシリコンウェーハを製造するための条件は、上記実験例で採用したクラスターイオン照射条件を基準として、ドーズ量、クラスター種、加速電圧、及びビーム電流値等の照射条件を適宜選定すればよい。
【００７４】
（固体撮像素子の製造方法）
本発明の実施形態による固体撮像素子の製造方法は、上記の製造方法で製造された半導体エピタキシャルウェーハまたは上記の半導体エピタキシャルウェーハ、すなわち半導体エピタキシャルウェーハの表面に位置するエピタキシャル層に、固体撮像素子を形成することを特徴とする。この製造方法により得られる固体撮像素子は、従来に比べ白傷欠陥の発生を十分に抑制することができる。
【産業上の利用可能性】
【００７５】
本発明により製造、品質予測、または品質評価された半導体エピタキシャルウェーハは、固体撮像素子などの各種半導体デバイスの作製に用いることができる。
【図１】
2018148144.tif 000004
【図２】
2018148144.tif 000005